(57)【要約】      （修正有）【課題】予めストックしておくパイル糸の種類が少数でも、様々な色柄のカーペットを製造できる方法を提供する。【解決手段】本発明のカーペットの製造方法は、未染色の領域を有するパイル糸であって、前記未染色の領域の一部に防染処理が施されたパイル糸１Ａを準備する準備工程と、前記パイル糸を基布にタフトするタフト工程と、前記基布にタフトされたパイル糸の、防染処理が施された部分を含む未染色の領域を染料で染色する染色工程と、を有する。【選択図】図１
2014018288.tif 000002
【特許請求の範囲】
【請求項１】
未染色の領域を有するパイル糸であって、前記未染色の領域の一部に防染処理が施されたパイル糸を準備する準備工程と、
前記パイル糸を基布にタフトするタフト工程と、
前記基布にタフトされたパイル糸を染料で染色する染色工程と、
を有するカーペットの製造方法。
【請求項２】
前記防染処理が施された部分が、前記染料によって、前記防染処理が施されていない部分に比して薄く染色される、請求項１に記載のカーペットの製造方法。
【請求項３】
前記防染処理が施された部分が、前記防染処理が施されていない部分の染色度合いの、２０〜８０％に染色される、
請求項２に記載のカーペットの製造方法。
【請求項４】
前記染色工程が、連続染色法によって行われる、請求項１〜３のいずれか一項に記載のカーペットの製造方法。
【請求項５】
パイル糸と、前記パイル糸がタフトされた基布と、を有し、
前記パイル糸が、防染処理が施された防染処理部と、防染処理が施されていない非防染処理部と、を有し、
前記パイル糸が染色されている、カーペット。
【請求項６】
前記防染処理部が、前記非防染処理部に比して薄く染色されている、請求項５に記載のカーペット。
【発明の詳細な説明】
【技術分野】
【０００１】
本発明は、カーペットの製造方法及びカーペットに関し、特に、ぼかし杢調のカーペットの製造方法に関する。
【背景技術】
【０００２】
従来、所望の色柄を有するカーペットの製造方法として、スペースダイ法が知られている。
スペースダイ法は、予め１本のパイル糸をスペースダイ装置によって所定間隔に多色に染め上げ、その染色したパイル糸（スペースダイ糸）を基布にタフトすることによってカーペットを製造する方法である。
しかしながら、スペースダイ法においては、得られるカーペットの色柄が予め染色したパイル糸の色柄に依拠するので、同じ色柄のカーペットを大量製造する場合には適するが、異なる色柄のカーペットを少量製造する場合には適さない。
近年、ユーザーの要望の多様化により、様々な色柄のカーペットが市場で求められている。これに対応するため、前記スペースダイ法では、その様々な色柄に応じた多数のスペースダイ糸又はそれをタフトした生機をストックしておかなければならないので、コストがかかり、多数のスペースダイ糸又は生機の保管場所も必要となる。特に、様々な色柄のカーペットを少量ずつ製造するときには、色柄に応じてスペースダイ糸を交換しなければならず、作業効率の低下により製造コストが上がるという問題点がある。
【０００３】
特許文献１には、スペースダイカーペットの製造方法として、斑状模様部分と地色部分からなるパイル糸の、前記斑状模様部分が金属錯塩染料で染色されたパイル糸を、基布にタフトし、その生機（パイル糸がタフトされた基布）を染液浴に漬けて、前記パイル糸の地色部分を染色することが開示されている。
かかる特許文献１の製造方法によれば、斑模様部分と地色部分の境界がぼやけず、模様が鮮明なスペースダイカーペットが得られる。
【０００４】
しかしながら、特許文献１の製造方法においては、斑状模様部分が金属錯塩染料で予め染色されたパイル糸を用いているので、特許文献１の製造方法は、上記と同様に、異なる色柄のカーペットを製造する場合には適さない。
具体的には、例えば、前記パイル糸の斑状染色部分が金属錯塩染料によって赤色に染められている場合、そのパイル糸をタフト後、パイル糸の地色部分を任意の色彩に染色しても、得られるカーペットの色柄には、必ず赤色の斑状染色部分が含まれる。そのため、そのパイル糸は、赤系統の色柄を有するカーペットを製造する場合には適するが、青系統などの他の系統の色柄を有するカーペットの製造には、使用できない。このため、特許文献１の方法でも、結局、ユーザーの要望に応じて、様々な色柄のパイル糸を多数ストックしておかなければならない。
【０００５】
また、特許文献１の製造方法では、斑模様部分と地色部分の境界がぼやけないので、模様がぼけた感じの杢調のカーペットを製造することができない。
【先行技術文献】
【特許文献】
【０００６】
【特許文献１】実公平７−３０７１３号公報
【発明の概要】
【発明が解決しようとする課題】
【０００７】
本発明の第１の目的は、予めストックしておくパイル糸の種類が少数でも、様々な色柄のカーペットを製造できる方法及びそのカーペットを提供することである。
本発明の第２の目的は、予めストックしておくパイル糸の種類が少数でも、様々な色柄のぼかし杢調のカーペットを製造できる方法及びそのカーペットを提供することである。
【課題を解決するための手段】
【０００８】
本発明のカーペットの製造方法は、未染色の領域を有するパイル糸であって、前記未染色の領域の一部に防染処理が施されたパイル糸を準備する準備工程と、前記パイル糸を基布にタフトするタフト工程と、前記基布にタフトされたパイル糸を染料で染色する染色工程と、を有する。
【０００９】
本発明の好ましいカーペットの製造方法は、前記防染処理が施された部分が、前記染料によって、前記防染処理が施されていない部分に比して薄く染色される。
好ましくは、前記防染処理が施された部分が、前記防染処理が施されていない部分の染色度合いの、２０％〜８０％に染色される。
【００１０】
本発明の好ましいカーペットの製造方法は、前記染色工程が、連続染色法によって行われる。
【００１１】
本発明の別の局面によれば、カーペットが提供される。
本発明のカーペットは、パイル糸と、前記パイル糸がタフトされた基布と、を有し、前記パイル糸が、防染処理が施された防染処理部と、防染処理が施されていない非防染処理部と、を有し、前記パイル糸が染色されている。
【００１２】
本発明の好ましいカーペットは、前記防染処理部が、前記非防染処理部に比して薄く染色されている。
【発明の効果】
【００１３】
本発明の製造方法によれば、予めストックしておくパイル糸の種類が少数でも、様々な色柄のカーペットを製造することができる。このため、本発明の製造方法によれば、比較的安価にカーペットを製造でき、特に、様々な色柄のカーペットを少量ずつ製造するときに効果的である。
さらに、本発明の製造方法によれば、様々な色柄のぼかし杢調のカーペットを製造することができる。
また、本発明のカーペットは、少ない種類のパイル糸を用いて様々な色柄を現すことができるので、比較的安価に製造でき、さらに、好ましいぼかし杢調の外観を呈する。
【図面の簡単な説明】
【００１４】
【図１】部分的に防染処理が施されたパイル糸の１つの実施形態を示す正面図。ただし、そのパイル糸の両側は省略している。
【図２】図１の丸囲いＩＩ部の拡大図。
【図３】図２のＩＩＩ−ＩＩＩ線断面図。
【図４】部分的に防染処理が施されたパイル糸の他の実施形態を示す正面図。ただし、そのパイル糸の両側は省略している。
【図５】図４の丸囲いＶ部の拡大図。
【発明を実施するための形態】
【００１５】
本発明のカーペットの製造方法は、未染色の領域を有するパイル糸であって、前記未染色の領域の一部に防染処理が施されたパイル糸を準備する準備工程と、前記パイル糸を基布にタフトするタフト工程と、前記基布にタフトされたパイル糸の、防染処理が施された部分を含む未染色の領域を染料で染色する染色工程と、を有し、必要に応じて、他の工程を有していてもよい。前記他の工程としては、例えば、染色済み生機に付着した染料を除去する洗浄工程、染色後の基布にＰＶＣなどの樹脂による裏打加工を行うバッキング工程、裏打加工が施された基布を所定形状に裁断してタイルカーペットを得る裁断工程などが挙げられる。
以下、本発明について具体的に説明する。
本明細書において、「ＰＰＰ〜ＱＱＱ」という表記は、「ＰＰＰ以上ＱＱＱ以下」を意味する。また、本明細書において、「未染色」とは、染料によって染色可能であるが、染色されていない状態を意味する。
なお、各図の寸法、縮尺及び形状は、実際のものとは異なっていることに留意されたい。
【００１６】
［パイル糸の準備工程］
パイル糸の準備工程は、未染色の領域の一部に防染処理が施されたパイル糸を準備する工程である。
パイル糸は、１本の未染色糸から構成されていてもよいが、通常、複数の未染色糸から構成される。
パイル糸が複数の未染色糸から構成される場合、その本数は特に限定されないが、例えば、２本〜１０本である。また、未染色糸の太さは特に限定されないが、例えば、１，０００ｄｔｅｘ〜５，０００ｄｔｅｘであり、好ましくは、２，５００ｄｔｅｘ〜３，５００ｄｔｅｘである。
かかる複数の未染色糸を引き揃え、必要に応じてこれらを交絡する又は撚ることにより、パイル糸が構成される。
【００１７】
複数の未染色糸は、染色性が同じでもよいが、互いに染色性が異なっていることが好ましい。染色性が異なる複数の未染色糸を有するパイル糸は、その未染色糸の数に応じた色柄に染色されるので、このパイル糸を用いたカーペットの色柄を多様化できる。
染色性の異なる未染色糸は、同じに染まらない未染色糸を意味する。
例えば、染色性の異なる未染色糸としては、次のような場合が挙げられる。
（１）ある１つの未染色糸はある特定の染料で染色され、他の未染色糸は前記特定の染料で染色できず且つこれと異なる他の染料で染色される場合。つまり、同一の染料で染色できない複数の未染色糸は、染色性が異なる。
（２）１つの未染色糸と他の未染色糸が同一の染料で染色され得るが、互いに染色濃さが異なる場合。つまり、染め上がり濃さが異なる複数の未染色糸は、染色性が異なる。
（３）１つの未染色糸と他の未染色糸が異なる染料で染色され且つ染色濃さも異なる場合。つまり、同一の染料で染色できず且つ染め上がり濃さが異なる複数の未染色糸は、染色性が異なる。
【００１８】
このような未染色糸としては、例えば、酸性染料で染色される未染色糸、カチオン性染料で染色される未染色糸、分散染料で染色される未染色糸、金属錯塩染料で染色される未染色糸などが挙げられる。また、前記未染色糸としては、酸性染料で染色され且つ比較的濃く染まる未染色糸、酸性染料で染色され且つ比較的薄く染まる未染色糸などのように、同一の染料で染色されるが、互いに染色濃さが異なる未染色糸が挙げられる。
【００１９】
前記未染色糸の材質は特に限定されず、例えば、ポリアミド、アクリル樹脂、ポリエステル、ポリプロピレンなどの熱可塑性ポリマーなどの合成繊維；羊毛などの天然繊維などが挙げられる。様々な色彩に良好に染色できることから、ポリアミド系の繊維を用いることが好ましい。
一般に、ポリアミド系の未染色糸は、酸性染料、カチオン性染料、分散染料及び金属錯塩染料によって染色可能であり、アクリル樹脂系の未染色糸は、カチオン性染料で染色可能であり、ポリエステル系の未染色糸は、分散染料によって染色可能である。
【００２０】
前記未染色糸は、１本の未染色単糸から構成されていてもよいし、複数の未染色単糸から構成されていてもよい。
以下、複数の未染色単糸からなる未染色糸を特に指す場合には、「未染色マルチフィラメント」といい、１本の未染色単糸からなる未染色糸及び未染色マルチフィラメントを総称して、「未染色糸」という。
【００２１】
未染色単糸の太さは特に限定されないが、例えば、３００ｄｔｅｘ〜２，０００ｄｔｅｘであり、好ましくは、８００ｄｔｅｘ〜１，５００ｄｔｅｘである。１本の未染色単糸が余りに太いと、適度な柔らかさのカーペットを得られないおそれがあり、一方、未染色単糸が余りに細いと、相対的にパイル糸が細くなるので、適度な弾力性を有するカーペットを得られないおそれがある。
【００２２】
未染色マルチフィラメントにおいて、未染色単糸の本数は特に限定されないが、例えば、２本〜４本である。
かかる複数の未染色単糸を引き揃え、必要に応じてこれらを交絡する又は撚ることにより、未染色マルチフィラメントが構成される。
なお、未染色糸は、捲縮されていてもよい。
【００２３】
上記パイル糸の一部分に防染処理を施すことにより、未染色の領域の一部に防染処理が施されたパイル糸が得られる。防染処理としては、例えば、未染色の領域を防染剤で被覆することが挙げられる。以下、未染色の領域の一部に防染処理が施されたパイル糸を、「防染処理済みパイル糸」という場合がある。
【００２４】
１つの実施形態においては、パイル糸の長手方向に所望の間隔を開けて複数の箇所に防染処理を施すことにより、未染色の領域の一部に防染処理が施されたパイル糸が得られる。かかる防染処理済みパイル糸は、その長手方向に断続的に防染処理が施されている。
このような防染処理済みパイル糸は、未染色糸からなるパイル糸に、防染剤をスペースダイ装置などによって所望の間隔で塗布し、熱処理を施すことによって得られる。
かかる防染処理済みパイル糸１Ａは、図１に示すように、防染処理が施された防染処理部２Ａと、防染処理が施されていない非防染処理部３Ａと、を長手方向に交互に有する。
図２は、図１に示す防染処理済みパイル糸１Ａの丸囲いＩＩ部の拡大図であり、図３は、図２のＩＩＩ−ＩＩＩ線断面図である。図１及び図２において、防染処理が施された部分を判りやすくするために、薄墨塗りで表している。
なお、防染処理部と防染処理が施された部分は、同義であり、非防染処理部と防染処理が施されていない部分も、同義である。
【００２５】
この図２及び図３に示す防染処理済みパイル糸１Ａは、例えば、３本の未染色糸４１Ａ，４２Ａ，４３Ａを撚り合わせて構成されている。もっとも、防染処理済みパイル糸１Ａは、３本の未染色糸４１Ａ，４２Ａ，４３Ａから構成される場合に限られず、上述のように、２本又は４本以上の未染色糸から構成されていてもよい（図示せず）。また、パイル糸の未染色糸は、撚り糸に限られるわけでもない。
なお、図２及び図３では、第１乃至第３の未染色糸４１Ａ，４２Ａ，４３Ａは、それぞれ１本の単糸として表されているが、これらは、未染色マルチフィラメントから構成されている。なお、第１乃至第３の未染色糸４１Ａ，４２Ａ，４３Ａは、それぞれ未染色単糸から構成されていてもよい。
【００２６】
パイル糸の長手方向に所望の間隔を開けた複数の箇所を、防染剤にて被覆することにより、防染処理済みパイル糸１Ａには、複数の防染処理部２Ａが設けられている。この複数の防染処理部２Ａの間には、未染色の領域が露出した、非防染処理部３Ａが存在している。
前記パイル糸の長手方向に複数の防染処理部２Ａが形成される場合、各防染処理部２Ａの長手方向の長さＬ１は、所望するカーペットの柄に応じて任意に設定できる。各防染処理部２Ａの長手方向の長さＬ１は、全て同一でもよく又は全てが異なっていてもよい。或いは、複数の防染処理部２Ａのうち幾つかの防染処理部２Ａの長手方向の長さＬ１が同一で且つ残る防染処理部２Ａの長手方向の長さＬ１が異なっていてもよい。
また、前記パイル糸の長手方向に複数の防染処理部２Ａが形成される場合、隣接する防染処理部２Ａ，２Ａの各間隔Ｌ２は、所望するカーペットの柄に応じて任意に設定できる。隣接する防染処理部２Ａ，２Ａの各間隔Ｌ２は、全て同一でもよく又は全てが異なっていてもよい。或いは、複数の間隔Ｌ２のうち幾つかの間隔Ｌ２が同一で且つ残る間隔Ｌ２が異なっていてもよい。
【００２７】
他の実施形態においては、パイル糸を構成する複数の未染色糸のうち、任意に選ばれる少なくとも１本（ただし、複数の未染色糸の全てを選択することを除く）の未染色糸に、防染処理を施すことにより、未染色の領域の一部に防染処理が施されたパイル糸が得られる。
この他の実施形態の防染処理済みパイル糸は、１本又は複数本の未染色糸の全体に又はその未染色糸の長手方向に所望の間隔を開けた複数の箇所に、防染処理を施し、その防染処理済みの未染色糸と、防染処理をしていない１又は複数本の未染色糸と、を引き揃え、必要に応じてこれらを交絡する又は撚ることにより、得られる。
【００２８】
この他の実施形態の防染処理済みパイル糸１Ｂは、例えば、図４及び図５に示すように、撚り合わされた第１乃至第３の未染色糸４１Ｂ，４２Ｂ，４３Ｂを有し、第１の未染色糸４１Ｂに防染処理が施され、第２及び第３の未染色糸４２Ｂ，４３Ｂには防染処理が施されていない。この場合、前記防染処理が施された第１の未染色糸４１Ｂが、防染処理された部分である防染処理部２Ｂに相当し、防染処理が施されていない第２及び第３の未染色糸４２Ｂ，４３Ｂが、防染処理が施されていない部分である非防染処理部３Ｂに相当する。
図４及び図５において、防染処理が施された部分を判りやすくするために、薄墨塗りで表している。
【００２９】
この図４及び図５に示す防染処理済みパイル糸１Ｂは、３本の未染色糸４１Ｂ，４２Ｂ，４３Ｂを撚り合わせて構成されているが、これに限られず、２本又は４本以上の未染色糸から構成されていてもよい（図示せず）。また、図４及び図５に示す防染処理済みパイル糸１Ｂは、１本の未染色糸４１Ｂのみが防染処理されているが、少なくとも１本の未染色糸が防染処理されていないことを条件として、複数の未染色糸が防染処理されていてもよい（図示せず）。さらに、図４及び図５に示す防染処理済みパイル糸１Ｂは、第１の未染色糸４１Ｂの長手方向の全体に渡って防染処理されているが、この未染色糸の長手方向に間隔を開けて防染処理が施されていてもよい（図示せず）。また、パイル糸の未染色糸は、撚り糸に限られるわけでもない。
【００３０】
前記防染処理部の形成は、所望するカーペットの色柄を考慮して適宜設定できる。この防染処理部は、後述する染色工程において、実質的に染色されないか又は薄く染色されるので、防染処理済みパイル糸中において防染処理部の占める割合が多いほど、全体的に薄い色柄のカーペットが得られる。
【００３１】
前記防染処理に使用される防染剤は、特に限定されず、未染色糸の種類及びそれを染める染料の種類に応じて適宜選択できる。防染剤は、防染処理を施した部分に防染剤自体の色彩が付かないようにするため、無色透明なものが好ましい。もっとも、本発明の効果を損ねない範囲で、僅かな色彩を有する防染剤（化合物）を用いてもよい。
【００３２】
前記防染剤は、染色色素成分を含まず、且つそれ自身染色機能を有さないものであって、染料による未染色の領域に対する染色を実質的に防止するもの、又は、染料によって未染色の領域が僅かに染色することを許容するもの（換言すると、染料による未染色の領域に対する染色を不完全とするもの）である。
防染処理部が薄く染色されることにより、ぼかし杢調のカーペットを得られることから、前記防染剤としては、前記染料によって未染色の領域が僅かに染色することを許容するものを用いることが好ましい。
防染剤は、防染処理部が非防染処理部の染色度合いの、２０％〜８０％に染色され得るようなものを用いることが好ましい。
前記防染処理部が非防染処理部の染色度合いの２０％〜８０％に染色されるとは、非防染処理部の未染色時を０％且つその限界染色時を１００％と定義した場合、防染処理部が２０％〜８０％に染色されるという意味である。
【００３３】
前記防染剤としては、芳香族スルホン酸の縮合高分子化合物、芳香族スルホン酸塩、多価フェノール系縮合高分子化合物、グリコール類などが挙げられる。
前記芳香族スルホン酸の縮合高分子化合物の具体例としては、ＭＥＳＩＴＯＬ  ＮＢＳ  ｌｉｑｕｉｄ（タナテックスケミカルズジャパン株式会社製）などが挙げられる。
前記芳香族スルホン酸塩の具体例としては、ＥＤＯＬＡＮ  Ｚ−ＰＡＷ  ｌｉｑｕｉｄ（タナテックスケミカルズジャパン株式会社製）などが挙げられる。
前記多価フェノール系縮合高分子化合物の具体例としては、ナイロンレジストＤＯ（明成化学工業株式会社製）などが挙げられる。
【００３４】
未染色糸に対する防染剤の被覆量は、特に限定されず、適宜選択できる。例えば、染料のブロッキング効果に優れる防染剤を用いた場合であっても、その防染剤の被覆量を比較的少なくすれば、防染処理部が非防染処理部の染色度合いの、４０％〜８０％に染色されるようにすることができる。他方、染料のブロッキング効果に劣る防染剤を用いた場合であっても、その防染剤の被覆量を比較的多くすれば、防染処理部が非防染処理部の染色度合いの、２０％〜６０％に染色されるようにすることができる。
このように防染剤の種類と被覆量を適宜設計することにより、後述する染色工程において、防染処理部が薄く染色されるので、全体的に薄い色柄のカーペットが得られる。
【００３５】
防染剤の被覆量としては、例えば、３，０００ｄｔｅｘの未染色糸の１ｍ当たり、１０ｍｇ〜１００ｍｇであり、好ましくは、３０ｍｇ〜８０ｍｇである。
また、１本のパイル糸において、染色度合いの異なる複数種の防染剤、又は被覆量の異なる同一種類の防染剤を用いて、複数の防染処理部を形成してもよい。これによって、染色度合いの異なる複数の部分を有するパイル糸を構成でき、より多様な色柄のカーペットを製造することができる。
【００３６】
防染処理は、公知の装置を用いて実施できる。例えば、公知のスペースダイ装置を用いて防染剤を未染色糸に塗布することにより、防染処理を施すことができる。
例えば、図１乃至図３に示すような防染処理済みパイル糸を得る手順を、簡単に説明すると、複数の未染色糸からなるパイル糸を塗布機へ繰り出し、そのパイル糸の長手方向に所望の間隔を開けて防染剤を塗布する。次に、このパイル糸を予熱し、さらに、加圧しながらスチーム加熱する。その後、パイル糸を水洗し、乾燥することにより、防染処理済みパイル糸が得られる。
なお、防染剤を塗布する際、従来のスペースダイ法のチーズ状での染色、カセ状での染色又はニット状での染色の各種の方法を採用してもよい。
【００３７】
［パイル糸のタフト工程］
タフト工程は、前記準備工程で得られた防染処理済みパイル糸を含むパイル糸を、基布にタフトする工程である。
なお、本発明のカーペットの製造方法において、タフト工程時に使用するパイル糸は、防染処理済みパイル糸を含んでいることを条件として、これ以外の他のパイル糸を含んでいてもよい。前記他のパイル糸としては、防染処理が施されていない未染色糸からなるパイル糸、既に染色されているパイル糸などが挙げられる。また、防染処理済みパイル糸は、１種単独で又は異なる２種以上を用いてもよい。
【００３８】
前記他のパイル糸を含む場合、防染処理済みパイル糸と他のパイル糸の比率は、防染処理済みパイル糸：他のパイル糸（重量比）＝９９：１〜５０：５０であることが好ましく、９９：１〜６０：４０がより好ましい。前記他のパイル糸を余りに多く含んでいると、本発明の効果が十分に奏さないおそれがある。
【００３９】
パイル糸をタフトする基布は、特に限定されず、公知の基布を用いることができる。基布としては、例えば、織布、不織布、編み布などのシート状のものが挙げられる。基布を構成する繊維の素材としては、例えば、ポリエステル、ポリプロピレン、ポリエチレン、ポリアミドなどの合成繊維；セルロース、ウールなどの天然繊維；レーヨンなどの半合成繊維などが挙げられる。中でも、特に熱安定性に優れ、製造時に変形しにくいことから、合成繊維を用いることが好ましい。
【００４０】
基布の長さは特に限定されないが、機械的に大量にカーペットを製造するために、長尺状の基布が用いられる。
長尺状の基布は、例えば、長さ１０ｍ以上の基布であり、好ましくは長さ１００ｍ以上の基布である。
また、基布の幅は特に限定されないが、幅方向に複数枚のカーペットを切り出して、機械的に大量にカーペットを製造するためには、カーペットの一辺長さの整数倍（例えば、２倍〜１２倍など）の幅の基布を用いることが好ましい。
【００４１】
長尺状の基布を、その長手方向に送り、その下流側で公知のタフティング機を用いて、前記各パイル糸をタフトする。例えば、異なる２種類の防染処理済みパイル糸をタフトする場合、ゲージ方向にその２つの防染処理済みパイル糸を交互にタフトしてもよく、或いは、所望のタフト数で２つの防染処理済みパイル糸をそれぞれタフトしてもよい。
基布にパイル糸をタフトすることにより、防染処理済みパイル糸を含むパイル糸を基布にタフトした構造体である、染色前の生機が得られる。
【００４２】
［染色工程］
染色工程は、前記タフト工程で基布にタフトされた各パイル糸を染色する工程である。
パイル糸の染色方法は、特に限定されず、従来公知の方法を用いることができる。
前記染色方法としては、例えば、連続染色法、ウィンス染色法が挙げられる。
短時間で染色を完了でき、生産性に優れていることから、連続染色法によって、パイル糸の未染色の領域を染色することが好ましい。
【００４３】
連続染色法による染色は、例えば、下記のような手順で行うことができる。
長尺状の生機を長手方向に送り、その途中で、生機のパイル面に、染料を塗布する。染料は、上記未染色糸の種類に応じて適宜選択される。
例えば、パイル糸が、酸性染料で染色される未染色糸と、カチオン性染料で染色される未染色糸とから構成されている場合には、染料として、酸性染料とカチオン性染料が用いられる。
【００４４】
染料の塗布方法は、特に限定されず、例えば、吐出ノズルから生機のパイル面に染料を噴射する方法、染料が満たされた染槽中に生機を通す方法、などが挙げられる。
通常、生機を送るラインの途中に、生機の幅方向及び長手方向に所望の間隔を開けて複数の吐出ノズルが設けられ、そのノズルから下流側に搬送中の生機のパイル面に染料を塗布する。
染料を吐出する際、前記酸性染料とカチオン性染料とを混合した染料を、各ノズルから吐出してもよいし、複数のノズルから酸性染料を噴射し、他の複数のノズルからカチオン性染料を噴出してもよい。
【００４５】
染料を塗布した後、生機を熱処理することにより、パイル糸に染料を定着させる。
熱処理は、例えば、温風、スチームなどにより行うことができる。
パイル糸に略均一に熱が加わりやすいことから、スチームを用いて熱処理することが好ましい。
染色の定着により、所望の色柄を有するカーペットを得ることができる。
【００４６】
上記防染処理済みパイル糸（及びその他のパイル糸）の非防染処理部においては、未染色糸の未染色の領域が防染剤で被覆されることなく露出しているので、染色工程により、その非防染処理部に染料の定着が完了し、未染色糸の染色性に応じてその非防染処理部が所定の色彩に染色される。
【００４７】
他方、防染処理済みパイル糸の防染処理部においては、未染色糸が防染剤で被覆されているので、染色工程により、防染処理部に染料が実質的に定着しないか、又は、染料が少し定着する。
好ましくは、防染処理部は、非防染処理部に比して薄く染色される。具体的には、防染処理部は、非防染処理部の染色度合いの、２０〜８０％に染色されることが好ましく、前記染色度合いの２０％〜６０％に染色されることがより好ましく、前記染色度合いの３０％〜５０％に染色されることが特に好ましい。
防染処理部の染色度合いは、上述のように、防染剤及び染料の種類を選択、及び、防染剤の被覆量の設定によって調整できる。
【００４８】
本発明の製造方法によれば、部分的に防染処理が施されたパイル糸をタフト後に染色するので、その防染処理が施された部分が染色されず又は僅かに染色され、且つ、防染処理が施されていない部分が完全に染色されることによって、杢調のカーペットを得ることができる。
この防染処理部は、予め所定の色彩が付与されていない。このため、染色工程で防染処理部は、非防染処理部を染色する染料によって実質的に染色されず又は前記染料によって僅かに染色される。
よって、得られるカーペットのパイル面は、染料の色彩に依拠した系統の色柄となる。
【００４９】
具体的には、防染処理部が実質的に染料で染色されない場合には、非防染処理部が染料により染色され、無彩色の防染処理部（ただし、防染剤組成物固有の色彩が付く場合を除く）と、染料に依拠した有彩色の非防染処理部とが、斑状となった杢調のカーペットが得られる。
一方、防染処理部が染料で僅かに染色される場合には、染料に依拠した薄い有彩色の防染処理部と、染料に依拠した有彩色の非防染処理部とが、斑状となった、ぼかし杢調のカーペットが得られる。
【００５０】
このように本発明の製造方法によれば、パイル面全体の色柄が染料の色彩と同系統となるので、従来の製造方法のように、様々な色柄に応じたパイル糸をストックしておく必要がなく、比較的安価にカーペットを製造できる。また、本発明の製造方法では、１つの生機から色彩の異なる複数のカーペットを製造することができる。
【００５１】
［洗浄工程］
洗浄工程は、前記染色工程後に、染色済み生機に付着した染料を除去する工程である。
染色後の生機には、染料が残存している。
この残存する染料を除去するため、必要に応じて、洗浄することが好ましい。
洗浄工程の洗浄液は、残存する染料を除去できるものであれば特に限定されないが、例えば、水、低濃度のアルコール水などが挙げられる。
【００５２】
洗浄液の温度は、通常、５℃〜５０℃程度である。
洗浄方法としては、特に限定されず、例えば、吐出ノズルから生機のパイル面に洗浄液を吹き付ける方法、洗浄液が満たされた浴中に生機を通す方法、などが挙げられる。
洗浄後の生機は、乾燥される。
乾燥処理は、自然乾燥でもよいが、時間短縮のため、温風などを用いた強制的な乾燥が好ましい。
【００５３】
［バッキング層の形成工程］
バッキング層の形成工程は、前記染色後の生機の裏面にバッキング層を形成する工程である。
バッキング層は、カーペットの裏面層を構成するものであり、従来公知のバッキング層を採用できる。
例えば、バッキング層は、裏打ち層と、補強シートと、接地層と、を有する。裏打ち層は、生機の裏面（パイル面とは反対側の面）に設けられ、その裏打ち層の裏面に補強シートが設けられる。接地層は、前記補強シートの裏面に設けられ、カーペットの最裏面層を構成する。
【００５４】
裏打ち層及び接地層は、公知の合成樹脂によって形成される。例えば、裏打ち層及び接地層の合成樹脂としては、塩化ビニル系樹脂などのＰＶＣ系、塩化ビニル−酢酸ビニル共重合体などのＥＶＡ系、ＡＰＰ樹脂などのＡＰＰ系、ポリウレタンなどのＰＵＲ系などが挙げられる。加工性、耐久性、及びコスト面などから、ポリ塩化ビニル樹脂などのＰＶＣ系を用いることが好ましい。
補強シートも特に限定されず、公知のシートを用いることができる。例えば、補強シートとしては、ガラス、ポリエステル、ポリアミドなどの無機繊維若しくは合成繊維の織布又は不織布などが挙げられる。特に、寸法安定効果に優れていることから、補強シートとして、ガラス繊維製の不織布又は織布などを用いることが好ましい。
【００５５】
［裁断工程］
以上ようにして得られたバッキング層を有する生機を、所定の形状に裁断する。例えば、この生機を５００ｍｍ×５００ｍｍの矩形状などに裁断することにより、タイルカーペットが得られる。
【００５６】
なお、上記カーペットの製造方法によってロールカーペットを製造することもできる。ロールカーペットを製造する場合、それに用いられる生機は、上述の準備工程、タフト工程、染色工程、及び洗浄工程によって得られる。洗浄工程の後、前記生機の裏面に、スチレンブタジエンラバー（ＳＢＲ）またはアクリル系のラテックスなどの接着層を塗布した後、ジュートまたはフェルトなどの接地層を貼り付ける。得られたロールカーペットは、適宜必要な長さに切断された後、ロールに巻かれて保管又は運搬される。
本発明のカーペット（タイルカーペット、ロールカーペット）は、パイル糸と、前記パイル糸がタフトされた基布と、を有し、前記パイル糸が、防染処理が施された防染処理部と、防染処理が施されていない非防染処理部と、を有し、前記パイル糸が、前記防染処理部及び非防染処理部を含んで染色されている。特に、この防染処理部が、非防染処理部に比して薄く染色されている。
このような本発明のカーペットは、防染処理部と非防染処理部の境界が曖昧な色彩になり、好ましいぼかし杢調の外観を呈する。
【実施例】
【００５７】
以下、実施例を示し、本発明を更に詳述する。但し、本発明は、下記実施例に限定されるものではない。
【００５８】
［使用材料］
未染色糸：ＩＮＶＩＳＴＡ社製の商品名「４２７Ｃ」。これは、酸性染料で比較的濃く染まる未染色糸であり、塩基性基を有するポリアミド繊維（ナイロン６，６）からなる太さ２０．１ｄｔｅｘの単糸を４６本撚り合わせたマルチフィラメント。
防染剤：タナテックスケミカルズジャパン株式会社製の商品明「ＭＥＳＩＴＯＬ  ＮＢＳ  ｌｉｑｕｉｄ」。
【００５９】
［実施例］
（パイル糸の準備）
上記未染色糸を混繊して作製した原糸に、スペースダイ装置に具備された吐出ノズルから上記防染剤を２０ｃｍ〜５０ｃｍの間隔を開けて部分的に塗布していき、スチームにより約１０分間熱処理した。なお、防染剤の塗布量は、原糸１ｍあたり約５０ｍｇとした。その後、冷水で十分に濯ぎ、乾燥して巻き取ることによって、防染処理済みパイル糸を得た。
【００６０】
（パイル糸のタフト）
前記防染処理済みパイル糸を、幅４２０ｃｍの基布（ポリエステルスパンボンド不織布。ユニチカ（株）製の商品名「マリックス」）の長手方向にタフトすることにより、生機を作製した。防染処理済みパイル糸は、１／１０ゲージタフティング機を用い、目付け７００ｇ／ｍ２、パイル高さ４．０ｍｍのレベルループにてタフトした。
【００６１】
（生機の染色）
前記生機を連続染色機の長手方向に送りながら、その途中に幅方向に所定間隔を開けて配置された吐出ノズルを通じて、前記生機のパイル面に、酸性染料（ＨＡＮＴＳＭＡＮ社製の商品名「Ｔｅｃｔｉｌｏｎ」）を噴射した。その後、スチームにより前記生機を約４分間熱処理した後、冷水で十分に濯いで染料を除去した。さらに、その後、薬液付与により染料を固定し、十分に乾燥することによって、生機の染色を完了した。
【００６２】
（バッキング層の形成）
コンベア上に、第１の補強シートとしてポリエステル樹脂製ネット（倉敷紡績株式会社製の商品名「クレネット」）が埋設された厚み約１．５ｍｍのペースト状ポリ塩化ビニル樹脂からなる接地層を形成し、さらに、その接地層の上に第２の補強シートとしてガラスマット（目付量４０ｇ／ｍ２）を積層し、そのガラスマットの上に厚み約２．０ｍｍのポリ塩化ビニル樹脂ペーストからなる裏打ち層を積層した。
前記裏打ち層の上に、前記染色済みの生機を載せた後、全体を加熱してポリ塩化ビニル樹脂を硬化させた。
このようにして得られたカーペットを、裁断機によってタフト方向及び幅方向に５００ｍｍ角に裁断することにより、正方形状のタイルカーペットを作製した。
【００６３】
［比較例］
特許文献１（実公平７−３０７１３号公報）に開示された実施例に従ってカーペットを製造し、それを５００ｍｍ角に裁断してタイルカーペットを作製した。
【００６４】
［評価］
実施例及び比較例のタイルカーペットを目視で比較すると、実施例のカーペットは、染料色の濃淡がぼやけた杢調の外観を有するのに対して、比較例のカーペットは、染料色の濃淡がはっきりと表れていた。
なお、追加試験として、実施例及び比較例の生機を、上記染料とは異なる色彩の染料で染色した。その場合でも、実施例のカーペットは、（異なる染料色ではあるが）濃淡がぼやけた杢調の外観を有していた。一方、比較例のカーペットは、染色前のパイル糸の色彩が変わらないので、違和感のある色柄となってしまった。
【符号の説明】
【００６５】
１Ａ，１Ｂ  防染処理済みパイル糸
２Ａ，２Ｂ  防染処理部
３Ａ，３Ｂ  非防染処理部
４１Ａ，４２Ａ，４３Ａ，４１Ｂ，４２Ｂ，４３Ｂ  未染色糸
【図１】
2014018288.tif 000003
【図２】
2014018288.tif 000004
【図３】
2014018288.tif 000005
【図４】
2014018288.tif 000006
【図５】
2014018288.tif 000007